V 는 , 석출 강화 또는 고용 강화 에 의해 강판 의 강도 를 향상 시키 는 작용 을 갖 는 원소 이 다 . 또한 , V 는 , Ti 와 마찬가지 로 , 열간 압연 시 의 오스테나이트 상 의 재결정 온도 를 상승 시킴 으로써 , 오스테나이트 미재 결정 역 에서 의 압연 을 가능 하 게 하 여 , 상부 베이 나이트 상 의 입경 미세화 에 기여 하 고 , 저 온 인성 을 향상 시킨다 . 이 들 효과 를 발현 시키 기 위해서 는 , V 함유량 을 0 . 05 ％ 이상 으로 할 필요 가 있 다 . 한편 , V 함유량 이 0 . 50 ％ 를 초과 하 면 , 입경 미세화 의 효과 에 따라 , 원 상당 직경 0 . 5 ㎛ 이상 의 제 2 상 의 수밀도 가 증가 하 여 , 신장 플랜지 성형 성 을 열화 시킨다 . 따라서 , V 를 함유 하 는 경우 는 , V 함유량 을 0 . 05 ％ 이상 0 . 50 ％ 이하 로 한다 . 바람직 하 게 는 , V 함유량 은 0 . 10 ％ 이상 이 고 , 바람직 하 게 는 , 0 . 40 ％ 이하 이 다 . 보다 바람직 하 게 는 , V 함유량 은 0 . 15 ％ 이상 이 고 , 보다 바람직 하 게 는 , 0 . 30 ％ 이하 이 다 .